(57)【要約】【課題】  タンディッシュ内の溶鋼量が少なくなっても、タンディッシュの溶鋼流出口の上方に渦流が形成されず、タンディッシュ内の溶鋼上に存在するスラグの鋳型内への流出を防止し、非金属介在物の少ない高清浄度鋼鋳片を製造する。【解決手段】  タンディッシュ１を用いて溶鋼８を連続鋳造するにあたり、タンディッシュ底面の溶鋼流出口６の縁部に接する位置、または、縁部から所定距離だけ離れた位置に、高さ、長辺幅、短辺幅が（１）式及び（２）式を満足する突出部７を設置したタンディッシュを使用し、突出部によって溶鋼流出口の上方での渦流の発生を抑制しながら連続鋳造する。但し、（１）式及び（２）式において、Ｈは突出部の高さ（ｍ）、Ｌは突出部の長辺幅（ｍ）、Ｗは突出部の短辺幅（ｍ）、Ｑは溶鋼流出口からの溶鋼流出量（トン／ｍｉｎ）である。  0.01≦H×L≦0.15・・・(1)  0.001≦H×W／Q≦0.05・・・(2)【選択図】            図１
2014208376.tif 000002
【特許請求の範囲】
【請求項１】
タンディッシュを用いて溶鋼を連続鋳造するにあたり、タンディッシュ底面の溶鋼流出口の縁部に接する位置、または、前記縁部から所定距離だけ離れた位置に、突出部の高さ、長辺幅、短辺幅が下記の（１）式及び下記の（２）式を満足する直方体形状の突出部を設置したタンディッシュを使用し、前記突出部によって前記溶鋼流出口の上方での溶鋼の渦流の発生を抑制しながら溶鋼を連続鋳造することを特徴とする、連続鋳造による高清浄度鋼鋳片の製造方法。
0.01≦H×L≦0.15・・・(1)
0.001≦H×W／Q≦0.05・・・(2)
但し、（１）式及び（２）式において、Ｈは突出部の高さ（ｍ）、Ｌは突出部の長辺幅（ｍ）、Ｗは突出部の短辺幅（ｍ）、Ｑは溶鋼流出口からの溶鋼流出量（トン／ｍｉｎ）である。
【請求項２】
前記突出部は、その短辺面を前記溶鋼流出口に向けて配置され、前記溶鋼流出口の縁部から突出部の短辺面までの距離は、下記の（３）式を満足することを特徴とする、請求項１に記載の連続鋳造による高清浄度鋼鋳片の製造方法。
0≦X≦0.25・・・(3)
但し、（３）式において、Ｘは溶鋼流出口の縁部から突出部の短辺面までの距離（ｍ）である。
【請求項３】
前記突出部は、前記溶鋼流出口を囲んで溶鋼流出口の周囲に２個以上設置されていることを特徴とする、請求項１または請求項２に記載の連続鋳造による高清浄度鋼鋳片の製造方法。
【発明の詳細な説明】
【技術分野】
【０００１】
本発明は、タンディッシュを用いた連続鋳造において、タンディッシュ内の溶鋼量が少なくなっても、タンディッシュの溶鋼流出口の上方の溶鋼に渦流が形成されず、これにより、タンディッシュ内の溶鋼上に存在するスラグの鋳型内への流出を防止して非金属介在物の少ない高清浄度鋼鋳片を製造する方法に関する。
【背景技術】
【０００２】
鋼の連続鋳造では、取鍋内の溶鋼を一旦タンディッシュに注入し、タンディッシュ内に所定量の溶鋼を滞留させた状態で、タンディッシュから鋳型内に溶鋼を注入して鋳片を製造している。タンディッシュ内に所定量の溶鋼を滞留させることで、タンディッシュ内の溶鋼上に存在するスラグの鋳型への流出が防止され、このスラグによる清浄性の劣化を招くことなく、鋼鋳片を製造している。
【０００３】
但し、複数ヒートを連続して連続鋳造する際の取鍋交換時や、連続鋳造を終了する際には、タンディッシュ内の溶鋼量が減少し、タンディッシュの溶鋼流出口の上方の溶鋼に渦流が形成され、この渦流に溶鋼上のスラグが巻き込まれて、溶鋼とともに鋳型内に流出する。鋳型内に流出したスラグの一部は溶鋼の凝固の際に凝固シェルに捕捉され、鋼鋳片の清浄性を劣化させたり、製品不良を生じさせたりする。
【０００４】
従って、溶鋼上のスラグの巻き込みを防止するために、取鍋交換時や連続鋳造の終了時の鋳造速度を低減して渦流の発生を防止する、或いは、渦流が発生する前にタンディッシュ内に多量の溶鋼を残留させた状態で鋳造を終了するなどの対策が行われてきた。しかしながら、これらの対策は、生産性や鋳片歩留まりを低下させることから、渦流の発生自体を防止するという根本的な対策が求められていた。
【０００５】
このような状況下、渦流の発生自体を防止する手段として、特許文献１には、タンディッシュ内の溶鋼量が少なくなった時点でタンディッシュの溶鋼流出口の上方にストッパーを配置し、ストッパーによる障害物効果で渦流の発生を防止する方法が提案されている。特許文献１は、前記ストッパーを用いてタンディッシュから鋳型への溶鋼の注入を終了するとも提案している。
【０００６】
また、特許文献２には、液体容器の底面或いは側面に設けた排出口の縁部に接する位置または該縁部より所定距離だけ離れた位置に、排出時の渦流を防止するための突起部を設けた液体容器が提案されている。この技術は、排出口から排出される液体が排出口の中心軸に対して旋回（回転）することで渦流が形成されるが、突起部によって液体の旋回を阻害し、これによって渦流の発生を防止するという技術である。
【先行技術文献】
【特許文献】
【０００７】
【特許文献１】特開２００２−３５９１０号公報
【特許文献２】特開２００７−１１８０８２号公報
【発明の概要】
【発明が解決しようとする課題】
【０００８】
しかしながら、上記従来技術には以下の問題がある。
【０００９】
即ち、特許文献１は、ストッパーの設置を必須としているが、定常鋳造時の鋳型内溶鋼湯面レベルの制御はストッパーに比較してスライディングノズルの方が優り、つまり、定常鋳造時の鋳片品質レベルはスライディングノズルの方が優り、従って、特許文献１を適用する場合には、定常鋳造時での鋳型内溶鋼湯面レベル制御用のスライディングノズルと、鋳造末期やタンディッシュ内溶鋼湯面低下時でのストッパーとを併設する必要がある。１つの溶鋼流出口に２つの流量制御装置を設けることは、設備費及びランニングコストが２倍になることを意味しており、合理的ではない。
【００１０】
特許文献２は、突起部の大きさを規定しているが、突起部の大きさを容器の排出口（溶鋼用タンディッシュの溶鋼流出口に相当）の大きさによって規定しているだけであり、これでは、排出口からの液体の排出量が多い場合には、渦流の発生を防止できない虞がある。即ち、排出口からの液体の排出量を考慮して突起部の形状を設定することが必要であるが、特許文献２はこの点を考慮しておらず、安定して渦流を防止することができない。
【００１１】
本発明は上記事情に鑑みてなされたもので、その目的とするところは、タンディッシュを用いた鋼の連続鋳造において、特許文献２に提案された技術を改良することによって、タンディッシュ内の溶鋼量が少なくなっても、タンディッシュ溶鋼流出口の上方の溶鋼に渦流が形成されず、これにより、タンディッシュ内の溶鋼上に存在するスラグの鋳型内への流出を防止し、非金属介在物の少ない高清浄度鋼鋳片を安定して製造することのできる、連続鋳造による高清浄度鋼鋳片の製造方法を提供することである。
【課題を解決するための手段】
【００１２】
上記課題を解決するための本発明の要旨は以下のとおりである。
［１］タンディッシュを用いて溶鋼を連続鋳造するにあたり、タンディッシュ底面の溶鋼流出口の縁部に接する位置、または、前記縁部から所定距離だけ離れた位置に、突出部の高さ、長辺幅、短辺幅が下記の（１）式及び下記の（２）式を満足する直方体形状の突出部を設置したタンディッシュを使用し、前記突出部によって前記溶鋼流出口の上方での溶鋼の渦流の発生を抑制しながら溶鋼を連続鋳造することを特徴とする、連続鋳造による高清浄度鋼鋳片の製造方法。
0.01≦H×L≦0.15・・・(1)
0.001≦H×W／Q≦0.05・・・(2)
但し、（１）式及び（２）式において、Ｈは突出部の高さ（ｍ）、Ｌは突出部の長辺幅（ｍ）、Ｗは突出部の短辺幅（ｍ）、Ｑは溶鋼流出口からの溶鋼流出量（トン／ｍｉｎ）である。
［２］前記突出部は、その短辺面を前記溶鋼流出口に向けて配置され、前記溶鋼流出口の縁部から突出部の短辺面までの距離は、下記の（３）式を満足することを特徴とする、上記［１］に記載の連続鋳造による高清浄度鋼鋳片の製造方法。
0≦X≦0.25・・・(3)
但し、（３）式において、Ｘは溶鋼流出口の縁部から突出部の短辺面までの距離（ｍ）である。
［３］前記突出部は、前記溶鋼流出口を囲んで溶鋼流出口の周囲に２個以上設置されていることを特徴とする、上記［１］または上記［２］に記載の連続鋳造による高清浄度鋼鋳片の製造方法。
【発明の効果】
【００１３】
本発明によれば、突出部の高さ、長辺幅、短辺幅が上記の（１）式及び（２）式を満足する直方体形状の突出部を設置したタンディッシュを使用して溶鋼を連続鋳造するので、突出部が溶鋼流出口周囲の溶鋼流に対して障害物として効率的に機能し、溶鋼流出口周囲での溶鋼の旋回流が防止され、これにより、タンディッシュ内の溶鋼量が少なくなっても、タンディッシュ溶鋼流出口の上方の溶鋼に渦流が形成されず、タンディッシュ内の溶鋼上に存在するスラグの鋳型内への流出が防止され、非金属介在物の少ない高清浄度鋼鋳片を安定して製造することが達成される。
【図面の簡単な説明】
【００１４】
【図１】本発明で使用する連続鋳造設備のタンディッシュ並びに鋳型の部分を示す正面断面概略図である。
【図２】図１に示すタンディッシュの平面図である。
【図３】突出部の高さＨ及び長辺幅Ｌの渦流形成に及ぼす影響の調査結果を示す図である。
【図４】突出部の高さＨ、短辺幅Ｗ、及び溶鋼流出口からの溶鋼流出量Ｑの渦流形成に及ぼす影響の調査結果を示す図である。
【図５】溶鋼流出口の縁部から突出部の短辺面までの距離Ｘの渦流形成に及ぼす影響の調査結果を示す図である。
【図６】鋳片の非金属介在物数の調査結果を本発明例、比較例及び従来例で比較して示す図である。
【発明を実施するための形態】
【００１５】
以下、添付図面を参照して本発明を具体的に説明する。図１は、本発明で使用する連続鋳造設備のタンディッシュ並びに鋳型の部分を示す正面断面概略図、図２は、図１に示すタンディッシュの平面図である。尚、図１及び図２は、タンディッシュの内壁を示しており、タンディッシュの底部及び側壁に施工される耐火物を省略している。
【００１６】
図１、２において、符号１はタンディッシュ、２は鋳型、３は取鍋（図示せず）の底部に取り付けられたロングノズル、４はタンディッシュ１の底部に取り付けられた浸漬ノズル、５は浸漬ノズル４から流出する溶鋼量を制御するためのスライディングノズル、６は溶鋼流出口であり、予め、アルミニウム、珪素、チタン、マンガンなどの脱酸材で脱酸され、取鍋内に収容された溶鋼８がロングノズル３を介してタンディッシュ１に注入されながら、タンディッシュ内に所定量の溶鋼８を滞留させた状態で、タンディッシュ内の溶鋼８がスライディングノズル５によって流出流量を制御されながら、溶鋼流出口６及び浸漬ノズル４を介して鋳型２に注入され、鋼鋳片９が製造されている。これらの図は、２台の鋳型２で、２条（２ストランド）のスラブ鋳片を連続鋳造する図であり、また、図１、２に示すように、タンディッシュ１にはストッパーは配置されていないが配置しても構わない。
【００１７】
タンディッシュ１には、図１、２に示すように、溶鋼流出口６の周囲のタンディッシュ底面に、高さをＨ、長辺幅をＬ、短辺幅をＷとする直方体形状の突出部７が、溶鋼流出口６の縁部から突出部７の短辺面までの距離をＸとして、突出部７の短辺面を溶鋼流出口６に向けて設置されている。図２では、１つの溶鋼流出口６を囲んで４つの突出部７が設置されているが、突出部７は１つの溶鋼流出口６に対して１つであっても構わない。
【００１８】
但し、突出部７は溶鋼流に対して障害物として機能するものであり、この機能を効率的に発現させる観点から、１つの溶鋼流出口６に対して２個以上の突出部７を設置することが好ましく、特に、図２に示すように、それぞれ９０°の角度で溶鋼流出口６に対して向くように４個設置することが好ましい。図２では、溶鋼流出口６を挟んで相対する一対の突出部７が、タンディッシュ１の長手方向と平行な方向に配置され、また、他の一対の突出部７が、タンディッシュ１の長手方向と直交する方向に配置されている。尚、突出部７は溶鋼流出口６の周囲の溶鋼８の旋回流の発生を抑制するものであり、従って、この旋回流に対する面積が最大となるように、突出部７を設置することが好ましい。具体的には、突出部７の長辺面が溶鋼流出口６の中心を通る縦断面と平行となるように、突出部７を設置することが好ましい（図２を参照）。また、突出部７は、一般的には耐火物製（成形耐火物）とし、タンディッシュ１の底部に施工される耐火物層に埋め込むようにして施工すればよい。
【００１９】
本発明者らは、溶鋼流出口６の周囲での溶鋼８の旋回流の発生を突出部７によって効率的に抑制することを目的として、直方体形状の突出部７の高さＨ、長辺幅Ｌ、短辺幅Ｗの最適サイズについて、水モデル実験装置を用いて調査した。
【００２０】
突出部７の高さＨ及び長辺幅Ｌの渦流形成に及ぼす影響の調査結果を図３に示す。図３に示すように、高さＨ（ｍ）と長辺幅Ｌ（ｍ）との積（＝Ｈ×Ｌ）が０．０１ｍ2未満になると、タンディッシュ内の水面高さが高い時点でも渦流が形成されることがわかった。一方、高さＨ（ｍ）と長辺幅Ｌ（ｍ）との積（＝Ｈ×Ｌ）が０．１５ｍ2を超えると、溶鋼流出口へ向かう流路が小さくなり、溶鋼流出口へ向かう流速が大きくなるため、渦形成を抑制できないことがわかった。
【００２１】
つまり、溶鋼流出口６の周囲での溶鋼８の旋回流の発生を抑え、これにより、溶鋼流出口６の上方での渦流の発生を抑制するためには、Ｈ×Ｌ（ｍ2）を下記の（１）式の範囲に設定する必要があることがわかった。
【００２２】
0.01≦H×L≦0.15・・・(1)
尚、高さＨと長辺幅Ｌとの積は、溶鋼流出口６の周囲での溶鋼８の旋回流に対する障害物の面積に相当しており、前記旋回流を抑制するためには、旋回流に対する障害物の面積を０．０１ｍ2以上０．１５ｍ2以下に制御しなければならないことが確認できた。
【００２３】
また、突出部７の高さＨ、短辺幅Ｗ、及び溶鋼流出口６からの溶鋼流出量Ｑの渦流形成に及ぼす影響の調査結果を図４に示す。図４に示すように、高さＨ（ｍ）、短辺幅Ｗ（ｍ）及び溶鋼流出量Ｑ（トン／ｍｉｎ）は、下記の（２）式の関係を満足することが必要であることがわかった。図４に示す、横軸のＨ×Ｗ／Ｑがゼロ近傍の値は、Ｈ×Ｗ／Ｑ＝０．００１である。
【００２４】
0.001≦H×W／Q≦0.05・・・(2)
Ｈ×Ｗ／Ｑが０．００１未満の場合には、突出部７の短辺面の断面積が溶鋼流出量Ｑに対して小さすぎ、溶鋼流出口６の周囲での溶鋼８の旋回流速を低減できず、タンディッシュ内の水面高さが高い時点でも渦流が形成される。つまり、溶鋼流出口６の上方での渦流の発生を抑制することができない。一方、Ｈ×Ｗ／Ｑが０．０５を超えると、溶鋼流出口６への溶鋼８の流路を狭めることになり、溶鋼流出口６へ向かう溶鋼流速が速くなり、その結果、タンディッシュ内の水面高さが高い時点でも渦流が形成される。つまり、渦流の発生を抑制することができない。
【００２５】
また、突出部７の短辺面を溶鋼流出口６に向けて設置した場合に、溶鋼流出口６の縁部から突出部７の短辺面までの距離Ｘの渦流形成に及ぼす影響を、水モデル実験装置を用いて調査した。調査結果を図５に示す。図５に示すように、距離Ｘが０．２５ｍ以下の場合に、つまり、距離Ｘ（ｍ）が下記の（３）式を満足する場合に、溶鋼流出口６の上方での渦流の形成が抑制されることがわかった。
【００２６】
0≦X≦0.25・・・(3)
距離Ｘが０．２５ｍを超えた場合には、突出部７が溶鋼流出口６から離れすぎ、溶鋼流出口６の周囲での溶鋼８の旋回流速を低減する効果が低下し、これにより、溶鋼流出口６の上方での溶鋼８の渦流の発生を抑制する効果が低下することから、好ましくない。
【００２７】
即ち、本発明では、上記（１）式及び上記（２）式を満足する条件、更に好ましくは上記（３）式をも満足する条件で、タンディッシュ１の底部に直方体形状の突出部７を設置し、このタンディッシュ１を用いて溶鋼８の連続鋳造を実施する。突出部７を設置するにあたり、溶鋼流出口６からの溶鋼流出量Ｑは、定常鋳造状態における溶鋼流出量を用いればよい。当然ではあるが、溶鋼流出量Ｑは１つの溶鋼流出口６からの溶鋼流出量である。１ヒートのみの連続鋳造であっても、また多ヒートの連続鋳造であっても、どちらであっても本発明を適用することができる。
【００２８】
上記構成のタンディッシュ１を使用して溶鋼８を連続鋳造することで、タンディッシュ１の溶鋼流出口６の周囲には突出部７が設置されているので、多ヒートの連続鋳造の取鍋交換時や連続鋳造を終了する際には、タンディッシュ内の溶鋼８が少なくなり、タンディッシュ内溶鋼湯面高さが低下するが、タンディッシュ内の溶鋼量が少なくなっても、突出部７の存在によって溶鋼流出口６の周囲に溶鋼８の旋回流が形成されず、これにより、溶鋼流出口６の上方での溶鋼８の渦流の発生を抑制することができる。
【００２９】
以上説明したように、本発明によれば、突出部７の高さＨ、長辺幅Ｌ、短辺幅Ｗが上記の（１）式及び（２）式を満足する直方体形状の突出部７を設置したタンディッシュ１を使用して溶鋼８を連続鋳造するので、突出部７が溶鋼流出口周囲の溶鋼流に対して障害物として効率的に機能し、溶鋼流出口周囲での溶鋼８の旋回流が防止され、これにより、タンディッシュ内の溶鋼量が少なくなっても、溶鋼流出口６の上方の溶鋼８に渦流が形成されず、タンディッシュ内の溶鋼上に存在するスラグの鋳型内への流出が防止され、非金属介在物の少ない高清浄度の鋼鋳片９を安定して製造することが達成される。
【００３０】
また、渦流が形成される時点はタンディッシュ内の溶鋼湯面高さが１０ｃｍ以下となる時点であり、その時点までタンディッシュ内の溶鋼８を鋳型内に注入することが可能となり、タンディッシュ１に残留する溶鋼量が減少することで、鋼鋳片９の歩留まりが向上する。
【実施例】
【００３１】
転炉での溶銑の脱炭精錬及びその後のＲＨ真空脱ガス装置での真空脱ガス精錬によって溶製した約３００トンのアルミキルド極低炭素鋼を、図１に示す構成の２ストランド方式のタンディッシュを有するスラブ連続鋳造設備で、鋼のスラブ鋳片に連続鋳造する試験を実施した。
【００３２】
使用したタンディッシュは、溶鋼収容量が８０トンであり、このタンディッシュに、図２に示すように、溶鋼流出口を囲んで４つの耐火物製の突出部をそれぞれ９０°の角度で溶鋼流出口に対して向くように設置した。（１）式及び（２）式を満足する条件で突出部を設置して連続鋳造する場合（本発明例１〜１０）と、（１）式及び／または（２）式を満足しない条件で突出部を設置して連続鋳造する場合（比較例１〜３、５、７、８）と、（１）〜（３）式のいずれも満足しない条件で突出部を設置して連続鋳造する場合（比較例４、６）とを行った。また更に、突出部を設置していない以外は試験鋳造と同一のタンディッシュを使用した鋳造試験も実施した（従来例）。表１に、突出部のサイズ（高さＨ、長辺幅Ｌ、短辺幅Ｗ）、溶鋼流出口からの溶鋼流出量Ｑ、（１）式及び（２）式の値、並びに、溶鋼流出口の縁部から突出部の短辺面までの距離Ｘを示す。
【００３３】
【表１】
2014208376.tif 000003
【００３４】
鋳造後、超音波探傷測定によりスラブ鋳片の非金属介在物数を調査した。図６に、鋳片の非金属介在物数の調査結果を示す。尚、図６の調査結果は、タンディッシュ内の溶鋼質量が１５トン以下となった時点に鋳造された鋳片での調査結果である。
【００３５】
図６に示すように、本発明を適用することで、タンディッシュ内の溶鋼湯面レベルが低下した場合であっても、スラブ鋳片の非金属介在物数を大幅に削減できることが確認できた。つまり、本発明を適用することにより、タンディッシュ内の溶鋼上に存在するスラグの巻き込みが防止され、清浄な鋳片の製造が可能になることが確認できた。
【符号の説明】
【００３６】
１  タンディッシュ
２  鋳型
３  ロングノズル
４  浸漬ノズル
５  スライディングノズル
６  溶鋼流出口
７  突出部
８  溶鋼
９  鋼鋳片
【図１】
2014208376.tif 000004
【図２】
2014208376.tif 000005
【図３】
2014208376.tif 000006
【図４】
2014208376.tif 000007
【図５】
2014208376.tif 000008
【図６】
2014208376.tif 000009